(57)【特許請求の範囲】
【請求項１】
ポリオレフィン樹脂中に気泡を分散状態に形成したシート成形体であって、長径部位の泡径１〜10mmのサイズ範囲の気泡を混在分布させたことを特徴とする透光性発泡ポリオレフィン系樹脂シート。
【請求項２】
気泡を形成せる気泡膜を通過する光、又は前記気泡膜で反射される光が干渉することによって鋭敏色を呈することを特徴とする請求項１記載の透光性発泡ポリオレフィン系樹脂シート。
【請求項３】
ポリオレフィン系樹脂として、低密度のポリエチレン樹脂を用いる請求項１又は２記載の透光性発泡ポリオレフィン系樹脂シート。
【請求項４】
ヘイズ値が 40 % 以下の光線透過率を呈する請求項１〜３の何れか一つに記載の透光性発泡ポリオレフィン系樹脂シート。
【発明の詳細な説明】
【０００１】
【発明の属する技術分野】
本発明は、発泡樹脂シートの改良、更に詳しくは、透光性があって見た目も美しく、これ自体はもとよりのこと、これを透して見える物体を美麗に演出することができる透光性発泡ポリオレフィン系樹脂シートに関するものであって、包装材料として、あるいは壁シートや見える箇所に敷設する断熱シートとしての用途に好適である。
【０００２】
【従来の技術】
従来、ポリエチレン樹脂などのポリオレフィン系樹脂を発泡させてシート状に成形した発泡シートは、包装材料として、また保温包装材料として、あるいは建築用の断熱材料などとして広い分野に用いられている。
【０００３】
ところで、従来における発泡ポリオレフィイン系樹脂シートは、低沸点溶剤、ガスあるいは分解型発泡剤をポリオレフィン系樹脂（例えば、ポリエチレン）に練り込んだり、加圧混入したりする等して押出成形して製しており、可能な限り微細な気泡を樹脂中に均一に分散させることだけに努力が向けられていた。それゆえ、透明度の高いポリオレフィン系樹脂を材料として用いても、得られる発泡シートは、樹脂中に分散された気泡が光を乱反射して不透明で白い外観になってしまうのであり、精々、色素を練り込んで適当な色彩に着色できるだけで透明の製品は得ることができなかった。
【０００４】
しかしながら、発泡シートを包装材料として用いる場合、不透明だと包まれた物品が何なのか見えないし、もし、形や重さから物品の種類が分かったとしても推測の域を出ず、包装デザインとしては何の変哲もない。かと云って、発泡シートでなく、単なる透明な樹脂シートでは緩衝性も保温性も得られず、包装材料としては失格である。
【０００５】
また、発泡シートを建築用の壁シートや断熱材料として用いる場合にも不透明の単一色ではインテリア・デザインの要請に応じ切れない。
【０００６】
【発明が解決しようとする課題】
本発明は、ポリオレフィン系樹脂を材料として製造される従来の発泡シートに前述のごときデザイン上の難点があったのに鑑みて為されたものであり、透光性に富んで外観的に美しく、しかも、これを透して見える物体を美麗に演出できる装飾性の秀れた透光性発泡ポリオレフィン系樹脂シートを提供することを技術的課題とするものである。
【０００７】
また、本発明の他の技術的課題は、シート中に含まれる気泡の気泡膜が美しい光干渉現象を起して変化性に富んだ鋭敏色を呈する透光性発泡ポリオレフィン系樹脂シートを提供することにある。
【０００８】
【課題を解決するために採用した手段】
即ち、本発明は、ポリオレフィン樹脂中に気泡を分散状態に形成したシート成形体を前提として、このポリオレフィン樹脂中に泡径１〜10 mm のサイズ範囲の気泡を混在分布させるという泡径調整手段を採用することによって前述の技術的課題を解決した点に特徴がある。
【０００９】
本発明にいうポリオレフィン系樹脂とは、ポリエチレン、ポリプロピレンの他にポリブチレンやポリイソプレンなども含まれるが、特に柔軟性のあるポリエチレン樹脂が好ましい。
【００１０】
【発明の実施の形態】
以下、本発明の具体的内容を実施形態を挙げて説明する。
【００１１】
〔実施形態１〕
溶融低密度ポリエチレンに対して、ブタンを20kg/hで注入しながら押出機の口金付近における温度を 100℃程度に調節して押し出して厚さ 1.0mmの発泡ポリエチレンシートを製造した（以下、この発泡ポリエチレンシートを試料１と称する)。こうして得られた試料１は、気泡の泡径サイズが 1.5〜3.5mm(長径部位）で略均一に分布しており、この試料１の発泡ポリエチレンシートは表から見ても、裏から透かして見ても気泡膜で光が干渉して美しく輝く鋭敏色を呈していた。
【００１２】
他方、溶融低密度ポリエチレンに気泡調整剤（タルク）を適宜添加して、これにブタンを20kg/h、1,1,1,２−テトラフルオロエタンを2kg/h で注入しながら押出機の口金付近の温度を 100℃で押し出して、厚さ1.2 mmの発泡ポリエチレンシート（以下、比較品１と称する）を得た。こうして得られた発泡ポリエチレンシートの気泡径は平均約 0.7 mm で外見的に白色を呈した。
【００１３】
しかして、上記試料１と比較品１との「曇り値」(haze vale)を比較してみたところ、試料１のヘイズ値は 19.0 % 、比較品１のヘイズ値は 79.1 % であった。このヘイズ値は、高ければ高いほど透視性が低くなり、比較品１は真っ白で殆ど透視することができなかったが、試料１は５メートル先にある高さ約30cm、幅約10cmの物品の何たるかを判別できるほどの透視性能があった。
【００１４】
次に、試料１と比較品１との機械的物性を「 JIS Ｋ 6767 」 に準拠して計測したところ、次のような結果が得られた。
0004298082.tif 000002
【００１５】
本明細書に具体的に明示する本発明の実施形態は概ね上記のとおりであるが、本発明は前述の実施形態に限定されるものでは決してなく、「特許請求の範囲」の記載内において種々の変更が可能であり、例えば、ポリオレフィン系樹脂を発泡押出成形する際に上記配合に加えて適宜の淡色顔料を添加することによって演色効果を増進することができ、このような変更が本発明の技術的範囲に属することは言うまでもない。
【００１６】
ちなみに、上記実施形態１の試料に更に各種の顔料を添加して比較してみたところ、次のような結果が得られた。
0004298082.tif 000003
ちなみに、Yellowの顔料を用いたために気泡調整剤効果が生じて気泡が微細になり過ぎて、所期の透光性能が得られなかった。
【００１７】
【発明の効果】
以上、実施形態を例示して説明したとおり、本発明にあっては発泡ポリオレフィン系樹脂シートにおける気泡を泡径１〜10mm（長径部位）のサイズ範囲に調整して混在分布させたので、製品自体は透光性に富んで外観的に美しく、しかも、透視性能が従来の発泡樹脂シートに比較して格段に良好なので、包装材料として用いた場合には包装した物品を認識させることができるのに加え、気泡を透して中の物品を美麗に演出することができる。
【００１８】
また、本発明の発泡ポリオレフィン系樹脂シートにあっては、気泡の膜厚を薄くすることによって、気泡膜を通過する光や、気泡膜で反射される光が干渉して美麗な鋭敏色を呈するから、包装材料として用いたり、壁シート材料として用いる場合には独特の装飾性を発揮し得るのであり、包装デザインの表現手段としても、インテリア・デザインの表現手段としても秀れた効果を発揮できる。
【００１９】
このように本発明によれば、乱反射によって透光性・透視性が期待できなかった従来の発泡樹脂シートと異なって透光性・透視性に富み、更には光干渉による演色効果を発揮させることも可能であるので、包装材料や建築材料としての用途面には大きな実用的効果を発揮することができる。